НИЗКОВЯЗКИЕ ПОЛИУРЕТАНАКРИЛАТНЫЕ ДИСПЕРСИИ

1. Способ получения радиационно отверждаемых водных дисперсий на основе полиуретанакрилатов (i), содержащих в качестве структурных компонентов:
A) одно или несколько полимерных соединений, выбранных из группы, включающей сложные полиэфир(мет)акрилаты, простые полиэфир(мет)акрилаты, простые/сложные полиэфир(мет)акрилаты, ненасыщенные сложные полиэфиры со структурными единицами простых аллиловых эфиров и полиэпокси(мет)акрилаты с гидроксильным числом в интервале от 15 до 300 мг КОН/г вещества,
B) при необходимости одно или несколько отличающихся от А) мономерных соединений, содержащих гидроксильную функциональную группу и по меньшей мере одну (мет)акрилатную группу,
C) одно или несколько отличающихся от А) или В) соединений, содержащих по меньшей мере одну реакционноспособную по отношению к изоцианату группу,
D) один или несколько органических полиизоцианатов,
Е) одно или несколько соединений, содержащих по меньшей мере одну гидроксильную функциональную группу и дополнительно по меньшей мере одну функциональную группу карбоновой кислоты или карбоксилатную функциональную группу, которые оказывают диспергирующее воздействие на полиуретановую дисперсию,
F) отличающиеся от А)-Е) соединения, содержащие по меньшей мере одну реакционноспособную по отношению к изоцианату группу,
отличающийся тем, что на первой реакционной стадии компоненты A)-D) превращают в полиуретанакрилат, не содержащий ни ионных, ни потенциально ионных групп и после определения содержания изоцианатных групп NCO-показатель доводят до значения, которое может отличаться от теоретического содержания изоцианатных групп на абсолютную величину до 1,5 мас.%, и
на второй реакционной стадии компонент Е) превращают с еще свободными изоцианатными группами продукта взаимодействия А)-D), и после повторного определения содержания изоцианатных групп NCO-показатель доводят до значения, которое может отличаться от теоретического содержания изоцианатных групп на абсолютную величину до 1,5 мас.%, и
на третьей реакционной стадии компонент F) превращают с еще свободными изоцианатными группами.
2. Способ по п.1, отличающийся тем, что в качестве компонента (ii) примешивают один или несколько реакционноспособных разбавителей, содержащих по меньшей мере одну способную к радикальной полимеризации группу.
3. Способ по п.1, отличающийся тем, что компонент Е) выбран из группы, состоящей из диметилолпропионовой кислоты, диметилолмасляной кислоты, гидроксипивалиновой кислоты, яблочной кислоты, лимонной кислоты, гликолевой кислоты и молочной кислоты.
4. Способ п.1, отличающийся тем, что молярное отношение изоцианатных групп в D), к реакционноспособным по отношению к изоцианатам группам в А)-С) составляет от 1,2:1,0 до 4,0:1,0.
5. Способ п.1, отличающийся тем, что молярное отношение изоцианатных групп в D) к реакционноспособным по отношению к изоцианатам группам в А), В), С) и Е), составляет от 1,05:1,0 до 2,5:1,0.
6. Способ по одному из пп.1-5, отличающийся тем, что после определения содержания изоцианатных групп после первой реакционной стадии NCO-показатель доводят до значения, которое может отличаться от теоретического NCO-показателя на абсолютную величину до 1,0 мас.%, и после определения содержания изоцианатных групп после второй реакционной стадии NCO-показатель доводят до значения, которое может отличаться от теоретического NCO-показателя на абсолютную величину до 1,0 мас.%.
7. Применение радиационно отверждаемых водных дисперсий на основе полиуретанакрилатов по п.6 для получения покрытий, лаков и клеев.